固体電解質の表面に設けた金属フリーのグラフェンを含む皮膜からなる空気極を備えたことを特徴とする、金属負極-空気電池、又は充電放電可能な金属負極-空気電池。空気極が、固体電解質の表面に鉛筆で書かれた筆跡からなる空気極であることを特徴とする、請求項1に記載の電池。固体電解質の表面に鉛筆で書かれた筆跡からなる空気極は、空気極が劣化したとき、または不要なときは、容易に除去でき、また、必要時には、再度鉛筆で書くことにより使用可能であることを特徴とする、請求項2に記載の電池。リチウムイオン電池、或いはリチウム二次電池に用いられる負極材料を用いた負極を備えたリチウム-空気電池又は充電放電可能なリチウム-空気電池であることを特徴とする、請求項1~3のいずれか1項に記載の電池。リチウムイオン電池、或いはリチウム二次電池に用いられる負極材料を用いた負極、負極用の電解液、固体電解質、金属フリーのグラフェンを含む皮膜からなる空気極がその順に設けられることを特徴とする、請求項4に記載のリチウム-空気電池又は充電放電可能なリチウム-空気電池。金属フリーのグラフェンを含む皮膜が鉛筆で書かれた筆跡であることを特徴とする、請求項5に記載の電池。リチウムイオン電池、或いはリチウム二次電池に用いられる負極材料を用いた負極、固体電解質、金属フリーのグラフェンを含む皮膜からなる空気極がその順に設けられることを特徴とする、請求項4に記載のリチウム-空気電池又は充電放電可能なリチウム-空気電池。金属フリーのグラフェンを含む皮膜が鉛筆で書かれた筆跡であることを特徴とする、請求項7に記載の電池。固体電解質の表面に設けられた金属フリーのグラフェンを含む皮膜からなる空気極。固体電解質の表面に鉛筆で書かれた筆跡からなり、空気極が劣化したとき、または不要なときは、容易に除去でき、また、必要時には、再度鉛筆で書くことにより使用可能であることを特徴とする、空気極。上述の従来のリチウム-空気電池に用いられる空気極は、ナノサイズの貴金属又は金属酸化物を合成し、触媒として使用するものであるため、コストが高く、又、製造プロセスも複雑である。本発明者らは、金属フリーのグラフェンが空気極の触媒としての効果を有することを見出し、当該グラフェンをバインダーと一緒に混合成型し、空気極として使用することにより、簡単に、リチウム-空気電池を作動させることができることを見出した。本発明は、当該知見に基づき、これを更に発展展開させることにより、なされたものである。本発明者らは、固体電解質の表面に直接金属フリーのグラフェンを含む皮膜を設け、これをそのまま空気中に暴露して、空気極として使用することにより、簡単に、リチウム-空気電池を作動させることが可能であることを見出した。すなわち、本発明者らは、市販の鉛筆による筆跡がグラファイトとともに金属フリーのグラフェンを含むことを見出し、固体電解質の表面の必要な面積を鉛筆で塗りつぶすことにより、その鉛筆の筆跡がそのまま空気極として使用し得ることを見出した。当該鉛筆による筆跡は、消しゴムなどにより適宜に取り除くことができる。これにより、必要なときに簡単に、リチウム-空気電池を作動させるとともに、不要時には、電池の作動を完全に停止させることが可能となる。以下、本発明によるリチウム-空気電池の代表的な一例を、図6を参照しながら、説明する。上記構成のリチウム-空気電池においては、放電時に、負極でLiLie1の反応が起こり、負極から放出されるリチウムイオンは、固体電解質を通過し、空気極側に到着する。一方、空気極では、鉛筆で塗りつぶした筆跡の触媒効果で、空気中の酸素が還元され、O22Li2e1Li2O2という酸素の還元反応が行われる。充電時には、空気極で、Li2O2O22Li2e1の反応が起こり、リチウムイオンが固体電解質を通過し、負極側に到着し、そこで、Lie1Liの反応によりLiに戻る。リチウム-空気電池において本発明者らが見出した上記金属フリーのグラフェンを含む皮膜、および、鉛筆の筆跡からなる空気極における電極反応は、リチウム-空気電池に限られることなく、空気極を用いる他の各種電池においても利用可能であり、本発明による上記金属フリーのグラフェンを含む皮膜、および、鉛筆の筆跡からなる空気極は、各種の電池、例えば、金属を負極とする金属負極-空気電池、また、充放電可能な金属負極-空気電池の空気極として、使用することができる。すなわち、この出願は以下の発明を提供するものである。1固体電解質の表面に設けた金属フリーのグラフェンを含む皮膜からなる空気極を備えたことを特徴とする、金属負極-空気電池、又は充電放電可能な金属負極-空気電池。2空気極が、固体電解質の表面に鉛筆で書かれた筆跡からなる空気極であることを特徴とする、1に記載の電池。3固体電解質の表面に鉛筆で書かれた筆跡からなる空気極は、空気極が劣化したとき、または不要なときは、容易に除去でき、また、必要時には、再度鉛筆で書くことにより使用可能であることを特徴とする、2に記載の電池。4リチウムイオン電池、或いはリチウム二次電池に用いられる負極材料を用いた負極を備えたリチウム-空気電池又は充電放電可能なリチウム-空気電池であることを特徴とする、1~3のいずれかに記載の電池。5リチウムイオン電池、或いはリチウム二次電池に用いられる負極材料を用いた負極、負極用の電解液、固体電解質、金属フリーのグラフェンを含む皮膜からなる空気極がその順に設けられることを特徴とする、4に記載のリチウム-空気電池又は充電放電可能なリチウム-空気電池。6金属フリーのグラフェンを含む皮膜が鉛筆で書かれた筆跡であることを特徴とする、5に記載の電池。7リチウムイオン電池、或いはリチウム二次電池に用いられる負極材料を用いた負極、固体電解質、金属フリーのグラフェンを含む皮膜からなる空気極がその順に設けられることを特徴とする、4に記載のリチウム-空気電池又は充電放電可能なリチウム‐空気電池。8金属フリーのグラフェンを含む皮膜が鉛筆で書かれた筆跡であることを特徴とする、7に記載の電池。9固体電解質の表面に設けられた金属フリーのグラフェンを含む皮膜からなる空気極。10固体電解質の表面に鉛筆で書かれた筆跡からなり、空気極が劣化したとき、または不要なときは、容易に除去でき、また、必要時には、再度鉛筆で書くことにより使用可能であることを特徴とする、空気極。本発明のリチウム-空気電池は、鉛筆の筆跡を利用することにより、簡単に空気極を作成することが可能であり、当該空気極は、劣化したとき、あるいは不要なときには消しゴムなどにより容易に除去することが可能である。更に、必要な時に再度鉛筆で描いて、その筆跡を空気極として、再度充放電することも可能である。これにより、本発明のリチウム-空気電池は、必要時に簡単に作動させ、不要時には完全に放電を止めることができるという効果を有する。本発明の金属フリーグラフェンを含む皮膜、および、鉛筆の筆跡からなる空気電極は、従来公知の空気極を用いる金属-空気電池および充放電可能な金属-空気電池において用いることができる。このような金属-空気電池および充放電可能な金属-空気電池としては、リチウム-空気電池をはじめとして、マグネシウム-空気電池、亜鉛-空気電池などが例示される。本発明を以下の実施例により更に詳細に説明する。実施例1図3aに示すように、市販三菱鉛筆製のHBの鉛筆で、固体電解質LISICON膜の上の適宜な面積を塗りつぶすことで、鉛筆の芯の筆跡をLISICON膜の表面に付けることが可能である。この固体電解質膜上の筆跡は、必要に応じ、ふき取ったり、消しゴムを用いて消すことにより、簡単に除去することができる。図3bは、鉛筆の筆跡がある箇所の走査電子顕微鏡写真であり、図3cは、鉛筆の筆跡がない箇所の走査電子顕微鏡写真である。図4aは、鉛筆の筆跡がある箇所のラマンスペクルであり、図4bは、グラファイトのラマンスペクトルである。グラファイトのラマンスペクトルでは見られない、大きなDバンドの存在から、鉛筆の筆跡は、グラファイトに加えてグラフェン炭素が含まれている炭層であることが確認できる。図5は、鉛筆の筆跡の透過電子顕微鏡写真である。当該写真から、鉛筆の筆跡には、グラファイトとグラフェンが混合して含まれていることが分かる。鉛筆の芯は、グラファイトと粘土を練り合わせて、焼き固めたものである。上記筆跡中のグラフェンは、鉛筆で描く際に、鉛筆の芯が固体電解質表面にこすりつけられることにより、グラファイトから生じたものと考えられる。鉛筆の筆跡による触媒効果は、このグラファイトに加えてグラフェン炭素が含まれている炭層により生じるものである。図6に示される装置において、1の負極として金属リチウムを、2の負極用有機電解液として、1MのLiClO4を溶解した有機電解液ECDECを、3の固体電解質として、LISICON膜を、4の空気極として固体電解質上に鉛筆で書いた筆跡を、それぞれ用いて、リチウム-空気電池を作製し、充放電試験を行った。当該リチウム-空気電池においては、放電時には、負極で:LiLieの電極反応が起こり、負極区域の有機電解液中のLiが固体電解質を通過して、空気極側へ移動し、空気極において:O22Li2e1Li2O2の反応により、Li2O2が生成する。一方、充電時には、空気極で:Li2O2O22Li2e1の電極反応が起こり、空気極から出てきたLiが固体電解質を通過して、負極区域の有機電解液中へ移動し、一方で、負極において:LieLiの反応により、Liが析出する。実施例1のリチウム-空気電池において、010Ag025Ag050Agの放電電流密度で放電を行ったときの、放電曲線を、図7に示す。また、025Agの電流密度での放電充電のプロファイルを図8に示す。更に放電と充電のサイクルプロファイルを図9に示す。これらのプロファイルから、実施例1のリチウム空気電池により、安定した充放電が可能であることが分かる。実施例2実施例1のリチウム-空気電池において、025Agの電流密度で、充放電を15回程度繰り返すと、電池が劣化し、急激に充放電容量が減少する図10。充放電容量がほとんど底をついた30サイクル目後に、かなり劣化した空気極の筆跡を消して、再度鉛筆で筆跡を描き、これを空気極として利用することにより、31サイクル目から充放電容量が回復した図10。当該充放電試験における、空気極が劣化した30サイクル目の、025Agの電流密度での放電充電プロファイル曲線と、劣化した筆跡を消して、再度鉛筆で描いた筆跡を空気極として用い、性能が回復した31サイクル目の、025Agの電流密度での放電充電プロファイル曲線を、図11に示す。本発明のリチウム-空気電池の使用形態図6に示すように、鉛筆で固体電解質の表面に書いた筆跡を空気極とし、その触媒作用により、充放電可能なリチウム-空気電池を構成することができる。これを利用して、簡単及び簡便な充電放電サイクルを実現することができる。